【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
防火機能付き家具または調度品を製作するための家具または調度品素材（１）であって、
木材（２）、つき合わせ板（３）、パーチクルボード（４）、ハードボード（５）、ＭＤＦ（６）、ベニヤ合板（７）、つき重ね板（８）、植物繊維板（９）、パルプ紙加工板（１０）、のいずれかで構成され、
難燃処理剤（１３）、準不燃処理剤（１４）、不燃処理剤（１５）、のいずれかの液体処理剤（１８）によって防火処理されたことを特徴とする防火機能付き家具または調度品を製作するための家具または調度品素材。
【請求項２】
前記液体処理剤（１８）が表面に塗布されるか、または、前記液体処理剤（１８）が含浸されることで防火処理されることを特徴とする請求項１に記載の防火機能付き家具または調度品を製作するための家具または調度品素材。
【請求項３】
防火機能付き家具または調度品を製作するための家具または調度品素材（１）であって、
軟質樹脂成型（１１）の軟質樹脂合成皮革（２７）、軟質樹脂成型（１１）の発泡軟質樹脂素材（２６）、硬質樹脂成型（１２）の再生樹脂成型素材（２８）、のいずれかで構成され、
難燃処理剤（１３）、準不燃処理剤（１４）、不燃処理剤（１５）、のいずれかの固体処理剤（１７）によって防火処理されたことを特徴とする防火機能付き家具または調度品を製作するための家具または調度品素材。
【請求項４】
防火機能付き家具または調度品を製作するための家具または調度品素材（１）の防火処理方法であって、
含浸処理装置（２０）の圧力槽（２１）に、難燃処理剤（１３）、準不燃処理剤（１４）、不燃処理剤（１５）、のいずれかの液体処理剤（１８）を充填する段階と、
前記液体処理剤（１８）が充填された前記圧力槽（２１）に、家具または調度品素材（１）を挿入する段階と、
前記含浸処理装置（２０）内の前記家具または調度品素材（１）に、前記液体処理剤（１８）を含浸させる段階と、
を有することを特徴とする防火機能付き家具または調度品を製作するための家具または調度品素材（１）の防火処理方法。
【請求項５】
前記家具または調度品素材（１）に前記液体処理剤（１８）を含浸させる段階は、
前記含浸処理装置（２０）の圧力槽蓋（２２）を閉鎖して、空気圧縮機（２３）で前記圧力槽（２１）内を加圧することで、含浸させることを特徴とする請求項４に記載の防火機能付き家具または調度品を製作するための家具または調度品素材（１）の防火処理方法。
【請求項６】
前記家具または調度品素材（１）に前記液体処理剤（１８）を含浸させる段階は、
前記含浸処理装置（２０）の圧力槽蓋（２２）を閉鎖して、液体加圧ポンプ（２４）で前記圧力槽（２１）内を加圧することで、含浸させることを特徴とする請求項４に記載の防火機能付き家具または調度品を製作するための家具または調度品素材（１）の防火処理方法。
【請求項７】
前記家具または調度品素材（１）に前記液体処理剤（１８）を含浸させる段階は、
前記含浸処理装置（２０）の圧力槽蓋（２２）を閉鎖して、真空ポンプ（２５）で前記圧力槽（２１）内の空気を抜き取ることで、含浸させることを特徴とする請求項４に記載の防火機能付き家具または調度品を製作するための家具または調度品素材（１）の防火処理方法。
【請求項８】
請求項４から請求項７のいずれかの方法によって防火処理された家具または調度品素材（１）を用いて製作された防火機能付き家具または調度品。
【手続補正２】
【補正対象書類名】明細書
【補正対象項目名】全文
【補正方法】変更
【補正の内容】
【発明の詳細な説明】
【発明の名称】防火機能付き家具または調度品を製作するための家具または調度品素材、その防火処理方法および、防火機能付き家具または調度品
【技術分野】
【０００１】
各種陳列棚、書類棚、本棚、机、椅子、応接セット、箪笥、鏡台、台所流し台、吊り戸棚、茶箪笥、飾り棚、テーブル、電気機器設置台等の建築本体を除く、家具または調度品類を言い、あらゆる執務或は居住空間で、建築物本体の内外装材を除く、全てを包括する家具または調度品を、難燃化、準不燃化又は不燃化にして、震災やその他の要因による火災に対して可燃物を極限まで着火し難くして消化可能時間を延長し、ひいては居住者の避難時間を確保する、防火機能付き家具または調度品に関するものである。
【背景技術】
【０００２】
従来の全ての家具または調度品は、可燃材により構成されている。火災時の燃焼増進による人身災害は、殆どが短時間で室内設置の家具の延焼によって火炎が拡大し、一酸化炭素や火炎温度によって健常者の人命まで失われ、動作緩慢な身障者や老人、及び乳幼児迄致命傷をうけるものである。建築素材の可燃物もさる事ながら、可燃性の家具または調度品による燃焼加速が原因になっている。
【０００３】
法条例によって耐熱素材を使用するように規制されている耐熱部位は、外壁と台所のキッチンガスレンジ周辺の一部に限られている。このため、長年に渡って法条例に反しないと言うことから、建築及び家具メーカーは可燃素材を使用し、単なるデザインの追求にしか意を投じていないことが最大の要因である。
【特許文献１】特開２００４−０５８５９１号公報
【発明の開示】
【発明が解決しようとする課題】
【０００４】
従来の家具または調度品素材は、難燃化、準不燃化、又は不燃化にした処理素材を使用したものが見当たらない。
【０００５】
家具または調度品の素材は、殆どが木質系である。現状の技術革新により、樹木粉によるパーチクルボード、ハードボード、或はＭＤＦ、中には植物繊維集合やシュレッダー経由の古紙素材によるリサイクルボード等が存在する。
【０００６】
家具または調度品の素材の多くは、建築材料としての開発されたものである。家具または調度品素材は、殆ど同類の素材を使用しているのが現状である。
【０００７】
現状の日常生活で使用している、単なるデザインのみの家具または調度品は、形状から一端火災が発生すると燃えやすく、その場合の家具または調度品素材の耐熱温度は低い。特に、家具の特徴とも言える収納空洞や椅子、テーブルのごとく、板状で両面が熱空間にさらされており、可燃物である為に燃焼速度も早く、それだけに避難や人命救助の時間的な余裕が無く、危険性が増大している。
【０００８】
建築内装素材の防火対策は、必要である。現状の法条例に応じて建築による安全内装素材の使用を望む事は、建築業界の責務である。居住或は生活空間に必需品である家具または調度品素材についても、火災に対する安全性を追求することが家具または調度品の製造企業の責務である。
【０００９】
家具または調度品素材は、本来の樹木からの樹木粉やその他有機物による混合加圧成型品である。固形化する為のバインダー接着材のために、燃焼も早く、又燃焼ガスに有害物質が含まれるため、注意を要する。
【００１０】
家具または調度品素材を難燃化、準不燃化、又は不燃化に処理し、その表面に塗布する化粧仕上げ塗料も不燃化にすることが望ましい。現在の化粧仕上げ塗料は、全てが可燃塗料であり、容易に着火はするものの、家具または調度品素材が防火処理されておれば、火災促進的家具になる危険性は少ない。
【課題を解決するための手段】
【００１１】
本願の防火機能付き家具または調度品を製作するための家具または調度品素材は、防火機能付き家具または調度品を製作するための家具または調度品素材（１）であって、木材（２）、つき合わせ板（３）、パーチクルボード（４）、ハードボード（５）、ＭＤＦ（６）、ベニヤ合板（７）、つき重ね板（８）、植物繊維板（９）、パルプ紙加工板（１０）、のいずれかで構成され、難燃処理剤（１３）、準不燃処理剤（１４）、不燃処理剤（１５）、のいずれかの液体処理剤（１８）によって防火処理されたことを特徴とする。
【００１２】
家具または調度品素材は、多くの種類のものが開発されていて、家具または調度品の製造原価との関係から安価の方向に向かっている。その為にバインダー接着剤等の使用薬品の種類も増大し、又設置環境から難燃化、準不燃化、或は不燃化の度合いに変化がある。その各処理剤の種別選択の際には、難燃処理剤、準不燃処理剤、及び不燃処理剤の成分開発を行うことにより、家具または調度品素材の種類に対応した、各種処理剤を開発し保有した。
【００１３】
難燃化、準不燃化、或は不燃化の各処理剤が容易に塗布含浸可能な家具または調度品素材の場合は、加工前の素材の段階で処理が出来る。
【００１４】
しかし、厚手や硬質の木材等の素材の場合は、家具または調度品素材の商品的彫刻、切削加工後に、商品表面を難燃化、準不燃化、又は不燃化に処理することにより、製品の表面処理が均等になり、耐熱効果が全面で均等になる。
【００１５】
液体の難燃処理剤、準不燃処理剤、不燃処理剤で処理をする場合、製造した後の家具または調度品の収縮ひずみを防止し継続的な精度維持を図る為、時間をかけて乾燥し処理する。
【発明の効果】
【００１６】
全ての商品が機能性を追求する中で、家具または調度品だけがデザインにのみ終始している現状がある。特に大震災発生予想迄出ている現在、地震揺れによる家具または調度品の倒壊予防にのみ終始しており、家具または調度品素材の火災に対する対応策を考える必要がある。
【００１７】
火災発生の場合、家具または調度品が燃えなければ、炎を家具の影でしのぐことで、人命救助も可能である。
【００１８】
仮に、建築素材で居住区域内を難燃化、準不燃化、不燃化に処理したとしても、家具が可燃物であれば危険であるため、家具または調度品の不燃処理は、行うべきである。家具または調度品の製造者は、人身保護の社会的責任と企業イメージアップの為にも、防火機能付きの家具または調度品素材で製作すべきである。
【００１９】
また、家具または調度品素材の難燃化、準不燃化、不燃化の処理により、現在のデザインと使用上の便利性とが損なわれることも無く、製品製造販売にワンポイントの安全機能性を加えることができ、企業メリットも増大する。
【００２０】
特に、老人介護や、グループホームのような施設では、家屋室内建築材に耐火素材を使用し、自動散水装置も設置される。家屋構成材以外の家具または調度品素材を難燃化、準不燃化、不燃化に処理すれば、今後の高齢化社会にも対応し、生活周辺環境の安全性が増し、社会的に大きな安全効果が現れる。
【発明を実施するための最良の形態】
【００２１】
図１−１３のように、難燃処理剤（１３）、準不燃処理剤（１４）、不燃処理剤（１５）で処理した防火加工済素材（１６）から製作された防火機能付き家具または調度品を製作する。家具または調度品素材（１）には、各種の素材がある。図１の肉厚の木材（２）について、深掘りの彫刻或は切削して加工する場合、加工前の厚板材や柱材に不燃材を塗布含浸又は加圧含浸させても、加工前素材形状での表面から均等に含浸する為に、加工による凹凸彫刻や切削の深度により、難燃化、準不燃化、又は不燃化の部分的効果の濃淡が生じる。この場合、厚板材や柱材の加工前の素材に難燃処理剤（１３）、準不燃処理剤（１４）、不燃処理剤（１５）で処理をする際に、或る一面に均等間隔で深部まで孔開けをして加圧含浸処理すればよい。
【００２２】
このため、彫刻や切削の加工前に、難燃処理剤（１３）、準不燃処理剤（１４）、不燃処理剤（１５）で処理をしても家具または調度品素材（１）の表面について、防火機能を均等に有する。
【００２３】
軽度の防火機能を要する場合には、表面の塗布含浸でも良いが、高度の防火機能を要する場合には、その度合いに応じた圧力と時間で加圧含浸する必要がある。
【００２４】
黒檀、紫檀、チ−ク、樫等の固い樹木等は、含浸しにくく、加圧時間を３０分とした場合でも僅かしか含浸しないが、火災時に着火燃焼しにくい性質がある。
【００２５】
また、逆に桐素材や同質の南洋材は、含浸浸透しやすい。浸潤だけで含浸し、効果が十分な場合が多い。
【００２６】
次に、各種廃材を加工し接着剤で結合したつき合わせ板（３）の場合は、図２のように、一定の厚板が多い。樹木種類によって硬度が変わるため、難燃処理剤（１３）、準不燃処理剤（１４）、不燃処理剤（１５）の各処理剤を塗布してもよい場合と、加圧含浸しなければ浸潤しない場合がある。
【００２７】
図２のつき合わせ板（３）の場合、図３，４のパーチクルボード（４）、図７のベニヤ合板（７）等と同様に、加工前に難燃処理剤（１３）、準不燃処理剤（１４）、不燃処理剤（１５）の各処理剤のいずれかを含浸させてから、つき合わせ加工をする方法と、つき合わせ加工済みの板に、含浸する方法の２つがある。つき合わせ板（３）は、接着剤によって強度を出しているため、接着剤との相互関係を考慮した各処理加工になる。
【００２８】
加圧含浸方法は、図１４−１７のように、圧力槽（２１）の上部空間空気層に加圧空気を送る気体加圧方式と、液体の難燃処理剤（１３）、準不燃処理剤（１４）、不燃処理剤（１５）の各処理剤を加圧する液状加圧方式の二通りがある。特に、後者の液状加圧方式がよい。
【００２９】
また、家具または調度品素材（１）のつき合わせ板（３）、パーチクルボード（４）、ハードボード（５）、ＭＤＦ（６）、ベニヤ合板（７）、各種リサイクル木材のつき重ね板（８）、植物繊維板（９）、または、パルプ紙加工板（１０）は、新建材であり、バインダー接着剤による圧密成型されたものである。板状成型や柱形状他、各種成型前のバラバラの素材の段階に、固体（粉末）又は液状の、難燃処理剤、準不燃処理剤、不燃処理剤の各処理剤を添加し、又は塗布含浸する。そして、素材を従来の設備機器で成型加工することが最良である。新建材の製造者は、製造する段階からこのようにすべきである。
【００３０】
しかし、パーチクルボード（４）のような新建材の素材から製造している家具または調度品の製造者はいない。このため、新建材の製造者から素材を購入して、家具または調度品素材（１）に難燃処理剤（１３）、準不燃処理剤（１４）、不燃処理剤（１５）の各処理剤を用いて処理せざるを得ない。
【００３１】
図４のように、パーチクルボード（４）の厚みがある場合、厚み芯部が、大きな塊状木くずで構成されていて、空洞に近い厚みがある。加圧含浸方法には、圧力槽（２１）の上部空間の空気層に気体加圧するものと、液体の難燃処理剤（１３）、準不燃処理剤（１４）、難燃処理剤（１５）の各処理剤を液状加圧するものの二通りがある。気体加圧方式、及び液状加圧方式では、被処理素材の深部にある空気溜まりがある。液体の各処理剤は、周囲加圧で放出不能となり、空気溜まりのままになることもある。その場合には、真空含浸方式を採ることもある。
【００３２】
図３のように、パーチクルボード（４）の厚みがない場合、厚みが３［ｍｍ］前後の薄板は、板形成全部位が微細粉の成型によるものである。それ以上の厚板は、中間材に塊状樹木等の大きな破砕樹木が装填されている為に、難燃処理剤（１３）、準不燃処理剤（１４）、不燃処理剤（１５）の各処理剤の液中で処理には多少の加圧力と処理時間を要する。
【００３３】
しかし、表面は薄手の微細樹木粉で成型されているので、火災の際に、表面が炭化移行することはあっても、パーチクルボード（４）自体が発炎燃焼することはない。
【００３４】
家具の場合、後面以外にはパーチクルボード（４）を表面化粧板としては殆ど使用しない。書類棚や各種用品の収納棚を含む調度品の場合、表面は木彫樹脂フイルムラミネ−ト貼りで、その他の内部仕切り板や後面等にも使用されるので加圧含浸による完全な加工処理が望ましい。
【００３５】
家具または調度品素材（１）は、横９００［ｍｍ］×縦１８００［ｍｍ］のサイズ、或は１６００［ｍｍ］×２４００［ｍｍ］のサイズで厚手のパーチクルボード（４）の板規格材を、液体の難燃処理剤（１３）、準不燃処理剤（１４）、不燃処理剤（１５）で処理する。表裏面と周囲の切り口から液体の処理剤が浸潤するため、含浸に時間がかかることがある。その場合には、パーチクルボード（４）の表裏面のどちらからかに一定間隔で、ドリリングによって小穴を貫通又は貫通寸前で止める孔を開けて難燃処理剤（１３）、準不燃処理剤（１４）、不燃処理剤（１５）の各処理剤を、その小穴から全面深部全域に含浸させ、防火機能の均等化と機能効果向上を図る。
【００３６】
図５のハードボード（５）、図６のＭＤＦ（６）板の場合も、図３，４のパーチクルボード（４）と全く同様である。厚みは３［ｍｍ］前後の素材が多く、家具または調度品素材（１）には後板程度にしか使用されていない。
【００３７】
図７のベニヤ合板（７）の場合、次の三通りの処理方法がある。
【００３８】
第１の処理方法は、張り合せの前の樹木薄板の段階で、一枚ごとに液体の難燃処理剤（１３）、準不燃処理剤（１４）、不燃処理剤（１５）を塗布含浸又は加圧含浸して乾燥させ、その後に張り合せて、製品化する方法である。
【００３９】
第２の処理方法は、製品化された後、液体の難燃処理剤（１３）、準不燃処理剤（１４）、不燃処理剤（１５）を浸潤又は加圧含浸する方法である。二枚合わせの合板の場合、表裏両面から含浸する為に板の深部まで防火機能は発揮される。
【００４０】
第３の処理方法は、三枚以上の圧密のベニヤ合板（７）の場合、表裏両面から液体の難燃処理剤（１３）、準不燃処理剤（１４）、不燃処理剤（１５）が加圧含浸されても、表裏面各一層は十分に浸潤するものの、その中側の板材には接着剤によって接合されている為に、処理剤の浸潤が遮断されて、表裏の両面にしか浸潤しない。
【００４１】
このため、ベニヤ合板（７）の表裏のどちらからかに小穴を適当な間隔でドリリングして、反対面に貫通又は貫通寸前で停止する深さで孔開けを行う。液体の処理剤を加圧含浸することで、ベニヤ合板（７）の内部まで処理できる。小穴は、不燃パテで潰してもよく、そのままでも一向に機能上では差し支えはない。
【００４２】
図９のように、植物繊維板（９）の場合、素材には、多くの種類がある。リサイクル的な砂糖きび搾りかす繊維、とうもろこし茎繊維、樹木茎枝のかんな片や削り板類、中には野菜硬質茎類の乾燥集積圧密板等があり、目的に合った難燃処理剤（１３）、準不燃処理剤（１４）、不燃処理剤（１５）を塗布含浸することが必要である。
【００４３】
図１０のように、パルプ紙加工板（１０）の場合、植物繊維板（９）の場合と同様の処理で十分である。
【００４４】
図１１のように、クッション等に使われる軟質樹脂成型（１１）の軟質樹脂合成皮革（２７）の場合、樹脂成型する加工前に、添加する難燃処理剤（１３）、準不燃処理剤（１４）はいくつかある。しかし、不燃処理剤（１５）は見当たらず、市販品の中から目的に合致した処理剤を使用する。
【００４５】
図１３のように、価格が低廉な再生ＰＰ等の硬質樹脂成型（１２）の再生樹脂成型素材（２８）の場合、成型加工前に、添加剤として難燃処理剤（１３）、準不燃処理剤（１４）不燃処理剤（１５）の各処理剤を添加して成型する。樹脂という素材から不燃処理はできないものの、難燃処理して高温耐熱素材として、十分に効果がある。火災時にも、延焼増炎の危険性が減少する。
【００４６】
家具または調度品素材（１）に難燃処理剤（１３）、準不燃処理剤（１４）不燃処理剤（１５）を添加処理して形成することが困難な場合、家具または調度品素材（１）を可燃物として製作し、最終段階で不燃塗料をコーティングすれば、初期火災には十分な防火機能を有する。
【００４７】
各種の家具または調度品素材（１）について、上述した処理方法がある。次に、図１４−１７を用いて、その処理方法に用いる加工方法とその装置について記述する。
【００４８】
先ず、家具及び調度品素材（１）に、品種や素材性質によって、難燃処理剤（１３）、準不燃処理剤（１４）、不燃処理剤（１５）の各処理剤を添加する際には、以下の選択が必要である。塗布又は含浸の選択、含浸の場合の通常気圧含浸と加圧含浸と真空含浸の選択、常温含浸と加熱含浸の選択がある。そのいずれの処理方法が最善か考察して処理すれば、火災時に火炎促進を防ぐことができる。
【００４９】
家具または調度品素材（１）を、難燃処理剤（１３）、準不燃処理剤（１４）、不燃処理剤（１５）の各処理剤で処理する方法は、加工前にする場合と加工後にする場合の二つがある。家具または調度品素材（１）は、加工前には素材である為に容積が小さく、加工後には完成品であるため容積が大きい。家具または調度品の完成品が立体的で容積をとる事と、塗布するには狭隘な部位がある等の理由から、加工前の素材か小型の加工後の完成品にしか、防火処理しにくい。
【００５０】
家具または調度品素材（１）の通常気圧含浸の場合、実施例では、それなりの大きさの圧力槽（２１）に液体の難燃処理剤（１３）、準不燃処理剤（１４）、不燃処理剤（１５）のいずれかの各処理剤を充填して、家具または調度品素材（１）を液中に沈ませて時間経過すればよい。浸潤時間は、材質や厚みによって長短があるが、素材表面に防火機能を与える程度であれば、短くてもよい。
【００５１】
図１４の実施例では、含浸処理装置（２０）として、鋼性の圧力槽（２１）に、処理グレードに応じた液体の難燃処理剤（１３）、準不燃処理剤（１４）、不燃処理剤（１５）の各処理剤のいずれかを充填し、その液中に家具または調度品素材（１）を挿入して維持させ、圧力槽蓋（２２）を閉鎖して空気圧縮機（２３）で加圧する。液体の各処理剤への加圧法は、圧力槽（２１）に加圧空気を送り込み、圧力槽（２１）上部位の空気を加圧し、７［ｋｇ／ｃｍ２］から１０［ｋｇ／ｃｍ２］未満で３０分の加圧継続で効果が十分である。
【００５２】
図１５の実施例では、含浸処理装置（２０）として、鋼性の圧力槽（２１）に液体の難燃処理剤（１３）、準不燃処理剤（１４）、不燃処理剤（１５）の各処理剤のいずれかを充填し、その中に家具または調度品素材（１）を挿入して各処理剤の液中に維持させ、圧力槽蓋（２２）を閉鎖して、液体加圧ポンプ（２４）で加圧する。加圧方法は、各処理剤の液自体を圧力槽（２１）内に充満させて、圧力槽（２１）上部位から空気を抜いて膨張率や収縮率が非常に小さい液体だけを加圧し、７［ｋｇ／ｃｍ２］から１０［ｋｇ／ｃｍ２］未満で３０分の加圧継続で、より以上の効果がある。肉厚の家具または調度品素材（１）として、材質によって圧力を多少上げた実施例では、極端に高圧化すれば、家具または調度品素材（１）の割れ破壊となり、素材に対応した圧力設定が必要である。
【００５３】
図１６の実施例では、含浸処理装置（２０）として、鋼性の圧力槽（２１）に液体の難燃処理剤（１３）、準不燃処理剤（１４）、不燃処理剤（１５）の各処理剤のいずれかを一定量充填し、その中に家具または調度品素材（１）を挿入して各処理剤の液中に維持させ、圧力槽蓋（２２）を閉鎖して、真空ポンプ（２５）で槽上層部位の空気を抜きとり真空状態にする。加圧方法は、家具または調度品素材（１）自体の中にある空気を吸出し、各処理剤の浸透が容易になるようにすると、好結果が生まれる。
【００５４】
これら家具または調度品素材（１）が発泡軟質樹脂素材（２６）、軟質樹脂合成皮革（２７）、再生樹脂成型素材（２８）等の樹脂素材の場合は、熱硬化性樹脂と熱可塑性樹脂、及び発泡樹脂と非発泡樹脂に分かれる。成型加工前に、粉末或はペレット状の、難燃処理剤（１３）、準不燃処理剤（１４）、不燃処理剤（１５）の各処理剤を目的に応じて樹脂に配合添加して成型加工する事が望ましい。その上で必要があれば不燃塗料を塗布すれば、より以上の防火機能を有する。
【００５５】
特に、樹脂成型の後、不燃塗料で表面を塗装すれば、９００［℃］のバーナー直接噴射炎でも着火せずに、火災初期に効果がある。
【００５６】
各種の樹脂素材には、難燃剤として樹脂性状に合う添加剤が市販されているが、単なる発炎防止程度の効果である。実用的な効果がない為、別途耐火素材を添加して実施すると、非常に有効な効果を有する。
【００５７】
樹脂以外の有機物用としての難燃処理剤（１３）、準不燃処理剤（１４）、不燃処理剤（１５）は、繊維製品に臭素系或はそれに近い防炎剤である。この処理剤は、燃焼時点で有害ガスを発生するため、使用しない。その他の処理剤は、市販品に適切な処理剤がないため、やむを得ず開発した。家具または調度品素材（１）に対して、難燃処理剤（１３）、準不燃処理剤（１４）、不燃処理剤（１５）に適合した酸性度の適正選択もあり、それらに合ったものの開発を行った。それには粉体等の固体処理剤（１７）と液体処理剤（１８）の二種類があり、粉体等の固体処理剤（１７）は主として化学反応をも考慮に入れた樹脂素材用に、液体処理剤（１８）はその他の素材の塗布含浸用と不燃塗料用に開発した。
【００５８】
次に、家具または調度品素材（１）として、家具または調度品の裏側の背板に多く使用する厚さが薄い２．５［ｍｍ］の、樹木粉をバインダー接着剤で成型した市販のパーチクルボード素材を処理した。含浸処理装置（２０）の圧力槽（２１）内に挿入し、開発済み不燃処理剤（１５）の液体処理剤（１８）を３０分間、６［ｋｇ／ｃｍ２］の圧縮空気加圧の空気を充填して加圧含浸したものを乾燥し電気炉に装填し、室温から７００［℃］に到達する迄の経過時間を１時間に設定した。１時間経過した７００［℃］到達後に取り出し検証した経過時間毎の確認記録及び最終取姿写真、及び同一素材の無処理市販品を同一電気炉に装填して同一条件で試験した。その効果は、目を見張るものであった。
【００５９】
図１８のように、これらの防火加工済素材（１６）を使用した防火扉（２９）は、内部はペーパーハニカム（３０）を装填し、部屋間仕切の出入り扉として超軽量となり、防火機能を有する。
【００６０】
図１９のように、和室の畳（３１）の場合、昔の畳床材は藁製品であったが現在は２０［％］迄低下し、現状の畳床材は殆どが樹脂製品である。防火加工済素材（１６）を使用した畳（３１）は、防火機能を有する。
【図面の簡単な説明】
【００６１】
【図１】家具または調度品素材（１）の内、木材（２）を処理した防火加工済素材（１６）の実施例を示す図である。
【図２】家具または調度品素材（１）の内、つき合わせ木材（３）を処理した防火加工済素材（１６）の実施例を示す図である。
【図３】家具または調度品素材（１）の内、薄板成型のパーチクルボード（４）を処理した防火加工済素材（１６）の実施例を示す図である。
【図４】家具または調度品素材（１）の内、厚板成型のパーチクルボード（５）を処理した防火加工済素材（１６）の実施例を示す図である。
【図５】家具または調度品素材（１）の内、成型のハードボード（５）を処理した防火加工済素材（１６）の実施例を示す図である。
【図６】家具または調度品素材（１）の内、薄板成型のＭＤＦ（６）を処理した防火加工済素材（１６）の実施例を示す図である。
【図７】家具または調度品素材（１）の内、厚板のベニヤ合板（７）を処理した防火加工済素材（１６）の実施例を示す図である。
【図８】家具または調度品素材（１）の内、板成型のつき重ね合板（８）を処理した防火加工済素材（１６）の実施例を示す図である。
【図９】家具または調度品素材（１）の内、植物繊維板（９）を処理した防火加工済素材（１６）の実施例を示す図である。
【図１０】家具または調度品素材（１）の内、パルプ紙加工板（１０）を処理した防火加工済素材（１６）の実施例を示す図である。
【図１１】家具または調度品素材（１）の内、軟質樹脂成型（１１）の軟質樹脂合成皮革（２７）を処理した防火加工済素材（１６）の実施例を示す図である。
【図１２】家具または調度品素材（１）の内、軟質樹脂成型（１１）の発泡軟質樹脂素材（２６）を処理した防火加工済素材（１６）の実施例を示す図である。
【図１３】家具または調度品素材（１）の内、硬質樹脂成型（１２）の再生樹脂成型素材（２８）を処理した防火加工済素材（１６）の実施例を示す図である。
【図１４】含浸処理装置（２０）が家具または調度品素材に、難燃処理剤（１３）、準不燃処理剤（１４）、不燃処理剤（１５）の各処理剤のいずれかを空気圧縮機（２３）によって液体含浸させる実施例を示す図である。
【図１５】含浸処理装置（２０）が家具または調度品素材に、難燃処理剤（１３）、準不燃処理剤（１４）、不燃処理剤（１５）の各処理剤のいずれかを液体加圧ポンプ（２４）によって液体含浸させる実施例を示す図である。
【図１６】含浸処理装置（２０）が家具または調度品素材に、難燃処理剤（１３）、準不燃処理剤（１４）、不燃処理剤（１５）の各処理剤のいずれかを真空ポンプ（２５）によって液体含浸させる実施例を示す図である。
【図１７】含浸処理装置（２０）が加工された椅子を、難燃処理剤（１３）、準不燃処理剤（１４）、不燃処理剤（１５）の各処理剤のいずれかを空気圧縮機（２３）によって液体含浸させる実施例を示す図である。
【図１８】防火加工済素材（１６）を使用した防火扉（２９）の実施例を示す図である。
【図１９】防火加工済素材（１６）を使用した畳（３１）の実施例を示す図である。
【符号の説明】
【００６２】
１  家具または調度品素材
２  木材
３  つき合わせ板
４  パーチクルボード
５  ハードボード
６  ＭＤＦ
７  ベニヤ合板
８  つき重ね板
９  植物繊維板
１０  パルプ紙加工板
１１  軟質樹脂成型
１２  硬質樹脂成型
１３  難燃処理剤
１４  準不燃処理剤
１５  不燃処理剤
１６  防火加工済素材
１７  粉体等の固体処理剤
１８  液体処理剤
１９  塗料
２０  含浸処理装置
２１  圧力槽
２２  圧力槽蓋
２３  空気圧縮機
２４  液体加圧ポンプ
２５  真空ポンプ
２６  発泡軟質樹脂素材
２７  軟質樹脂合成皮革
２８  再生樹脂成型素材
２９  防火扉
３０  ペーパーハニカム
３１  畳